(57)【特許請求の範囲】
【請求項１】
導管であって、（ａ）第１の開放セル、ポリウレタン、熱硬化性、形状記憶ポリマ（ＳＭＰ）フォーム、（ｂ）第２の開放セル、ポリウレタン、熱硬化性、ＳＭＰフォーム、及び（ｃ）第３の開放セル、ポリウレタン、熱硬化性、ＳＭＰフォームを導管内に同時に配置する、導管を含み、
（ａ）前記第１のＳＭＰフォームは、互いに対向する第１及び第２の端を含み、（ｂ）前記第２のＳＭＰフォームは、互いに対向する第１及び第２の端を含み、（ｃ）前記第３のＳＭＰフォームは、互いに対向する第１及び第２の端を含み、
（ａ）前記第１のＳＭＰフォームは、前記第１のＳＭＰフォームの前記第１の端から前記第１のＳＭＰフォームの前記第２の端まで延び、前記第１のＳＭＰフォームの前記第１及び第２の端で終端する、第１の放射線不透過性バックボーンを含み、（ｂ）前記第２のＳＭＰフォームは、前記第２のＳＭＰフォームの前記第１の端から前記第２のＳＭＰフォームの前記第２の端まで延び、前記第２のＳＭＰフォームの前記第１及び第２の端で終端する、第２の放射線不透過性バックボーンを含み、（ｃ）前記第３のＳＭＰフォームは、前記第３のＳＭＰフォームの前記第１の端から前記第３のＳＭＰフォームの前記第２の端まで延び、前記第３のＳＭＰフォームの前記第１及び第２の端で終端する、第３の放射線不透過性バックボーンを含み、
（ａ）前記第１、第２、及び第３のＳＭＰフォームは、互いに固定的に結合されず、（ｂ）前記第１、第２、及び第３のＳＭＰフォームは、それらが、前記導管からのそれらの集合的な展開の直後に、互いに固定的に固定されないように、前記導管から展開するように構成され、（ｃ）前記第１、第２、及び第３のＳＭＰフォームは、前記第１のＳＭＰフォームが前記第２のＳＭＰフォームの前に前記導管から展開し且つ前記第２のＳＭＰフォームが前記第３のＳＭＰフォームの前に前記導管から展開するように、連続式に前記導管から展開するように構成され、
（ａ）前記第１のバックボーンは、白金、タンタル、イリジウム、タングステン、又はポリウレタンのうちの少なくとも１つを含み、（ｂ）前記第２のバックボーンは、白金、タンタル、イリジウム、タングステン、又はポリウレタンのうちの少なくとも１つを含み、（ｃ）前記第３のバックボーンは、白金、タンタル、イリジウム、タングステン、又はポリウレタンのうちの少なくとも１つを含み、
（ａ）前記第１のＳＭＰフォームの直径は、０〜３ｍｍの間にあり、（ｂ）前記第２のＳＭＰフォームの直径は、０〜３ｍｍの間にあり、（ｃ）前記第３のＳＭＰフォームの直径は、０〜３ｍｍの間にある、
システム。
【請求項２】
（ａ）前記第１のバックボーンは、前記第１のＳＭＰフォームの前記第１の端から前記第１のＳＭＰフォームの前記第２の端まで延びるモノリシックな長さの材料を含み、（ｂ）前記第２のバックボーンは、前記第２のＳＭＰフォームの前記第１の端から前記第２のＳＭＰフォームの前記第２の端まで延びるモノリシックな長さの材料を含み、（ｃ）前記第３のバックボーンは、前記第３のＳＭＰフォームの前記第１の端から前記第３のＳＭＰフォームの前記第２の端まで延びるモノリシックな長さの材料を含む、請求項１に記載のシステム。
【請求項３】
前記第１のバックボーンの前記モノリシックな長さの材料は、フィラメント又はコイルのうちの少なくとも１つを含む、請求項２に記載のシステム。
【請求項４】
前記第１のＳＭＰフォームは、（ａ）ヘキサメチレンジイソシアネート（ＨＤＩ）又はトリメチルヘキサメチレンジイソシアネート（ＴＭＨＤＩ）のうちの少なくとも１つ、及び（ｂ）Ｎ，Ｎ，Ｎ’，Ｎ’−テトラキス（２−ヒドロキシプロピル）エチレンジアミン（ＨＰＥＤ）又はトリエタノールアミン（ＴＥＡ）のうちの少なくとも１つを含む、請求項３に記載のシステム。
【請求項５】
前記第１のＳＭＰフォームは、（ａ）ヘキサメチレンジイソシアネート（ＨＤＩ）又はトリメチルヘキサメチレンジイソシアネート（ＴＭＨＤＩ）のうちの少なくとも１つ、及び（ｂ）１，２，６−ヘキサントリオール（ＨＴ）、３−メチル−１，５−ペンタンジオール（ＭＰＤ）、又は２−ブチル−２−エチルプロパンジオール（ＢＥＰ）のうちの少なくとも１つを含む、請求項３に記載のシステム。
【請求項６】
前記第１のＳＭＰフォームは、（ａ）ヘキサメチレンジイソシアネート（ＨＤＩ）又はトリメチルヘキサメチレンジイソシアネート（ＴＭＨＤＩ）のうちの少なくとも１つ、（ｂ）１，２，６−ヘキサントリオール（ＨＴ）、３−メチル−１，５−ペンタンジオール（ＭＰＤ）、又は２−ブチル−２−エチルプロパンジオール（ＢＥＰ）のうちの少なくとも１つ、及び（ｃ）５−アミノ−２，４，６−トリヨードイソフタル酸（ＡＴＩＰＡ）、イオヘキソール、又はトリオドフェノールのうちの少なくとも１つを含む、請求項３に記載のシステム。
【請求項７】
（ａ）前記第１のＳＭＰフォームは、前記第１のＳＭＰフォームの前記第１の端と前記第２の端との間に延びる７ｍｍ〜２５ｍｍの間の長さを有し、（ｂ）前記第２のＳＭＰフォームは、前記第２のＳＭＰフォームの前記第１の端と前記第２の端との間に延びる７ｍｍ〜２５ｍｍの間の長さを有し、（ｃ）前記第３のＳＭＰフォームは、前記第３のＳＭＰフォームの前記第１の端と前記第２の端との間に延びる７ｍｍ〜２５ｍｍの間の長さを有する、請求項３に記載のシステム。
【請求項８】
前記導管は、前記導管の第１の端と第２の対向する端との間に延在する長さを含み、
前記第１、第２、及び第３のＳＭＰフォームは、前記導管の前記長さの３分の１よりも大きい長さに亘って集合的に分散させられる、
請求項７に記載のシステム。
【請求項９】
前記第１のＳＭＰフォームは、ヨウ素と共有結合させられ、
前記第１のＳＭＰフォームは、熱刺激に応答して圧縮された二次状態から膨張させられた一次状態に膨張するように構成され、
前記第１のＳＭＰフォームは、ポリ（ウレタン−ウレア−アミド）である、
請求項１に記載のシステム。
【請求項１０】
前記第１のＳＭＰフォームは、放射線不透過性である、請求項９に記載のシステム。
【請求項１１】
前記ヨウ素は、トリヨードベンゼンモノマに含められる、請求項９に記載のシステム。
【請求項１２】
前記トリヨードベンゼンモノマは、（ａ）５−アミノ−２，４，６−トリヨードイソフタル酸（ＡＴＩＰＡ）、（ｂ）ジアトリゾ酸、（ｃ）イオヘキソール、又は（ｄ）トリヨードフェノールのうちの少なくとも１つを含む、請求項１１に記載のシステム。
【請求項１３】
第１の向きにおいて、前記第１、第２、及び第３のＳＭＰフォームは、前記導管を介して互いに結合されるが、互いに固定的に結合されず、
第２の向きにおいて、前記第１、第２、及び第３のＳＭＰフォームは、それらが前記導管から展開させられた後に、互いに結合されない、
請求項１に記載のシステム。
【発明の詳細な説明】
【技術分野】
【０００１】
（関連出願の参照）
この出願は、２０１７年１２月２１日に出願された「Shape  Memory  Polymer  Foams  for  Endoleak  Prevention  During  Endovascular  Aneurysm  Repair」という名称の米国仮特許出願第６２／６０９，２６８号の優先権を主張し、その全文を参照として本明細書に援用する。
【０００２】
本発明の実施形態は、例えば、動脈プロテーゼのような、プロテーゼ(人工器官)(prosthesis)（例えば、人工身体部材）の分野にある。
【背景技術】
【０００３】
血管内動脈瘤修復（ＥＶＡＲ）は、腹部大動脈瘤（ＡＡＡ）を治療するための技術であり、ステントグラフトを展開して体循環から動脈瘤を排除する。しかしながら、ＥＶＡＲ治療に関連する一般的な合併症は、エンドリーク（ステントグラフト外の血流）及びグラフト移動を含み、それらの両方は、動脈瘤成長のリスク及び破裂の可能性の故に頻繁な追跡調査を必要とする。エンドリークが発生するならば、それらはエンドリークの根源を塞ぐために塞栓物質を用いた再インターベンション (再介入)を必要とすることがある。
【発明の概要】
【０００４】
本発明の実施形態の構成及び利点は、添付の特許請求の範囲、１つ又はそれよりも多くの実施形態の以下の詳細な記述、及び対応する図から明らかになるであろう。適切と考えられる場合には、対応する要素又は類似の要素を示すために、参照標識を図中で反復する。
【図面の簡単な説明】
【０００５】
【図１】ある実施形態におけるプロセスの４つの段階を示している。
【０００６】
【図２】様々な実施形態の特徴を示している。
【０００７】
【図３】フォーム実施形態の様々な拡大を示している。
【０００８】
【図４】実施形態を用いた治療に適した様々な動脈瘤形状を示している。
【０００９】
【図５Ａ】様々な実施形態における様々な展開段階及び構成を示している。
【図５Ｂ】様々な実施形態における様々な展開段階及び構成を示している。
【図５Ｃ】様々な実施形態における様々な展開段階及び構成を示している。
【図５Ｄ】様々な実施形態における様々な展開段階及び構成を示している。
【図５Ｅ】様々な実施形態における様々な展開段階及び構成を示している。
【図５Ｆ】様々な実施形態における様々な展開段階及び構成を示している。
【図５Ｇ】様々な実施形態における様々な展開段階及び構成を示している。
【発明を実施するための形態】
【００１０】
ここで、図面を参照すると、同等の構造は同等の接尾辞の参照指定を備える。様々な実施形態の構造をより明確に示すために、本明細書に含められる図面は、構造の図式的な表現である。よって、例えば、写真中の、製造された構造の実際の外観は、例示の実施形態の特許請求する構造を依然として含みながらも、異なって見えることがある。その上、図面は、例示の実施形態を理解するために有用な構造のみを示すことがある。当技術分野において知られる追加的な構造は、図面の明瞭性を維持するために含められていないことがある。「（ある）実施形態」、「様々な実施形態」等の表現は、そのように記載される実施形態が、特定の構成、構造、又は特徴を含むことを示すが、全ての実施形態が、それらの構成、構造、又は特徴を含むわけではない。幾つかの実施形態は、他の実施形態について記載する構成の一部又は全部を有してよく、或いは全く有さなくてよい。「第１」、「第２」、「第３」等は、共通の物体を記述し、同等の物体の異なる事例が言及されていることを示す。そのような形容詞は、そのように記載される物体が、時間的に、空間的に、格付けにおいて、又は任意の他の方法において、所与のシーケンスになければならないことを意味しない。「接続される(connected)」は、要素が互いに直接的に物理的又は電気的に接触していることを示す場合があり、「結合される(coupled)」は、要素が互いに協働するか或いは相互作用することを示す場合があるが、それらは直接的に物理的又は電気的に接触してもしなくてもよい。「Ａ及びＢのうちの少なくとも１つを含む」のような成句は、Ａ、Ｂ、又はＡ及びＢを備える状況を含む。
【００１１】
従来、塞栓物質が、動脈瘤塞栓及びエンドリーク予防のための適切な選択肢として調査されてきた。しかしながら、本出願人は、カテーテル壁に対するそのような物質の弾性膨張力が、送達中に有意なデバイス摩擦を生成することを確認した。デバイス摩擦の増大は、より曲がらない(stiffer)送達ワイヤ、展開中のより少ない触覚フィードバック、容積充填の減少につながる。本出願人は、エンドリーク予防のために調査された追加的な物質が、デバイス表面積、容積、及び血栓形成性に関する限界を有し、それは動脈瘤空間を満たすために必要とされる数多くのデバイス及び治療時間の延長につながることも確認した。
【００１２】
対照的に、本明細書に記載する実施形態は、形状記憶効果の故の送達中の比較的低い摩擦及び好ましい治癒応答を備える効果的な塞栓形成デバイスとして機能する、ポリウレタン形状記憶ポリマ（ＳＭＰ）フォーム(発泡体)(foam)を含む。これらのフォームデバイスは、動脈瘤壁に対する有意な圧力を生じさせることなく、効率的な容積充填を提供するために、最大７０倍又はそれよりも多くの容積膨張が可能であり、カテーテル挿入を介して低摩擦で蛇行経路を通じて送達されることができる。そのようなフォーム実施形態は健全な治癒反応のための塞栓剤及びその後の足場として機能し、それはそれらをＥＶＡＲ中のエンドリーク予防のためにカテーテルに送達されるフォームデバイス全体にとって理想的にする。
【００１３】
本出願人は、フォーム全長に亘る可視性を提供する利点を更に確認した。この理由のために、実施形態は、Ｘ線可視性のために設計された放射線不透過性ＳＭＰフォーム製剤、並びにフォーム全長を可視化する代替的な手段を含む。これらの代替的な視覚化手段は、コアを通じて延びてデバイス全長に亘る放射線不透過性ファイバ又はコイルの使用を含む。放射線不透過性ファイバ又はコイルの終端点は、デバイスの一端又は両端がどこに位置するかを示すために、ＳＭＰフォームの遠位先端及び／又は近位先端に対応する。代替的に、放射線不透過性マーカーバンドをデバイスの近位端及び遠位端の一方又は両方を使用して、デバイスの両端がＸ線の下でどこに位置するかを示してよい。
【００１４】
本出願人は、既に知られているＳＭＰフォームの化学的性質が、マクロファージ及び好中球によるインビボ(生体内)治癒プロセスの間に、本質的に酸化的に分解されることを更に確認した。しかしながら、特定の塞栓形成の適応症(indications)は、ＳＭＰフォームのような恒久的なコンプライアントな足場によって益を得る。何故ならば、体内で完全に治癒する前に塞栓物質が分解すると、再疎通のリスクが増大することがあるからである。加えて、ＡＡＡ及びエンドリークのような特定の適応症は、患者を効果的に治療するために、非常に大きな容積のＳＭＰフォームが埋め込まれることを必要とすることがある。これらの大きな容積では、分解副産物は、遅いクリアランス速度に曝される１つの領域における大きな濃度の化合物の故に、未知の合併症を引き起こすことがあるからである。再疎通のこれらのリスク及び毒性副産物の可能性の故に、実施形態は、大きな容積の恒久的な塞栓物質を必要とするこれらの適応症における使用のために、生体可溶性又は非分解性のＳＭＰフォーム製剤を含む。
【００１５】
より広い影響
【００１６】
本出願人は、エンドリーク、二次的インターベンション(介入)、及びＡＡＡのためにＥＶＡＲを受けた患者のモニタリングの数を削減する技術についての医学的な必要性があることを確認した。ＡＡＡのグラフト周囲塞栓形成のためのＳＭＰフォームの実施形態は、ＥＶＡＲ合併症の発生を緩和するための安全かつ有効な手段を提供する。本明細書で記載する塞栓形成デバイスの実施形態は、ＥＶＡＲ後の管理において患者に数千ドルを節約させ、生命を脅かす合併症を予防し、優れた臨床転帰(clinical  outcome)に基づく償還を通じて医療産業に対する影響を有する。
【００１７】
一般
【００１８】
実施形態は、エンドリーク治療及び予防の未だ満たされていない臨床的な必要性に取り組むために、材料科学的アプローチを取る。これはＳＭＰの熱機械的最適化を通じて達成される。実施形態は、例えば、以下のことを取り扱う。
【００１９】
最適化されたＳＭＰフォーム形態(morphology)、膨張挙動、デバイス幾何学的形状の拡張、及び５−９Ｆカテーテル及びシースを通じた一貫したデバイス送達を可能にする送達プラットフォーム。
【００２０】
エンドリークをシミュレートしたＥＶＡＲ治療されたＡＡＡベンチトップフローモデル内の検証されたデバイス送達、デバイス拡張、及びグラフト周囲流動停滞。
【００２１】
デバイス安全性及び有効性
【００２２】
よって、実施形態は、インビトロ(試験管内)及びインビボ(生体内)ＡＡＡ塞栓フォームデバイスの実現可能性を証明する。実施形態は、エンドリーク形成に対する予防剤のような血管内動脈瘤修復処置の実行可能な補助剤(adjuncts)である。
【００２３】
意義
【００２４】
過去１０年間まで、ＡＡＡ修復の従来的な方法は開腹手術であったが、２００６年以降、ＥＶＡＲは、開腹手術修復よりも好まれ、ＡＡＡ治療全体の７４％を占める。開腹手術修復及びＥＶＡＲは、それぞれ、６９．９％及び６８．９％の類似の長期生存率を有するが、ＥＶＡＲについての処置的な好みは、より短い入院、より少ない血液損失、より短い手術時間、及びより低い早期の罹病率及び死亡率によって動機付けられている。ＥＶＡＲの利点にも拘わらず、米国内の年間３３，０００件のＥＶＡＲ処置の３２％程は、依然として何らかの種類のエンドリークを引き起こし得る。本明細書で使用するとき、エンドリークは、ステントグラフトの外側であるが動脈瘤嚢内であり、その結果、動脈瘤拡大及び破裂を引き起こし得る血流として定義される。リーク(漏出)の原因はエンドリークの種類を定義するが、全て又は殆どの種類は、典型的には、長期間のサーベイランス(監視)によってモニタリングされるか、或いはその後の外科的処置によって対処される。新たなエンドリークは、術後数年程の長さで発展し、それは長期間の患者スクリーニングを必要にする。
【００２５】
より多くの患者がＥＶＡＲを選択するに応じて、費用をカバーするヘルスケアシステムにひずみが生じている。長期間のサーベイランス、撮像研究、及び再インターベンションは、ＥＶＡＲの全体的なコストをほぼ５０％だけ増加させることを示している。最近のメタ分析によれば、ＥＶＡＲは、開腹手術修復と比較されるときに、５６％だけより大きい中間再インターベンション率及び２４３％だけより大きい長期再インターベンション率を有した。よりコンプライアントなステントグラフト技術及びより多くの手術経験にも拘わらず、ＥＶＡＲの耐久性は、開腹修復よりも低いままである。ＥＶＡＲの長期耐久性は、エンドリークの発達、グラフトの移動及び持続的な嚢の加圧の故に損害を受けるが、それらの全ては、嚢破裂を招くことがある。ステントグラフトについての新しい技術にも拘わらず、エンドリークを発症する人の数は、部分的には、エンドグラフト(内移植片)(endografts)がそれらの取扱説明（ＩＦＵ）の外側で埋め込まれること及びタイプＩＩエンドリークを効果的に防ぐことができないことの結果として、有意に減少していない。
【００２６】
実施形態は、エンドリークを予防又は緩和するのを助け、ステントグラフトのためにＩＦＵを自由にし、エンドリークに関連するＥＶＡＲ合併症を減少させ、且つ厳しいＥＶＡＲ後の撮像の量を減少させる。そのような実施形態の利益は、ＥＶＡＲ耐久性の増加及びモニタリングの減少の故に、患者に対して経済的、身体的、及び精神的に肯定的な影響を有する。従って、エンドリークの発生及び重症度を低減する実施形態は、ＥＶＡＲの費用対効果及び耐久性を向上させる。
【００２７】
タイプＩ（Ｔ１）及びタイプＩＩＩ（Ｔ３）エンドリークは、コイル塞栓形成、血管形成術、追加的なエンドグラフト又は接着剤塞栓によって治療されている。しかしながら、タイプＩＩ（Ｔ２）エンドリークについての管理は、エンドリークの最も一般的なタイプであるにも拘わらず議論の余地が残されている。Ｔ１及びＴ３エンドリークとは異なり、Ｔ２エンドリークは、自発的に消失することがあり、動脈瘤嚢拡大及び加圧との関係は不確かである。しかしながら、持続性Ｔ２エンドリーク（＞６ヵ月）は、動脈瘤嚢成長、再インターベンション、開腹修復への転換、及び破裂と関連するというコンセンサスがある。更に、Ｔ２エンドリークの検出及び塞栓形成は、栄養血管のサイズの故に困難である。エンドリークが不十分に検出され、エンドリークが消失する能力が再び現れる結果、患者は毎年モニタリングされる。エンドリークのタイプに拘わらず、実施形態は、ＥＶＡＲをより耐久性のあるものにし且つ動脈瘤を体循環から除外する、臨床的な必要性に対処する。エンドリークの発達を減少させる試みにおいて、ＥＶＡＲ時の嚢塞栓形成が研究されている。これらの予防的実施形態は、長期サーベイランスの必要性を減少させ、生物学的固定を介したエンドグラフトの移動を防止し、エンドリーク形成を緩和する。実施形態は、より従来的な物質を上回る利点を有するＳＭＰ物質を利用する。それらの利点は、例えば、細胞毒性、結腸虚血を引き起こす可能性、不十分な制御及び予測可能性、困難な送達、不完全な閉塞、並びに再疎通に関連する。
【００２８】
発泡性ポリウレタンフォームの実施形態は、それらの優れた急性血栓形成性、長期間の生体適合性、調整可能な孔径、及び好ましい治癒反応の故に、実施形態において使用される。ポリウレタンＳＭＰフォームの実施形態は、カテーテルベースの塞栓デバイスにおいて使用される。何故ならば、それらは送達目的のために二次形状に変形し、引き続き、熱のような刺激を用いてそれらの一次形状に作動することができるからである。実施形態は、エンドリークを治療及び防止するために、並びにＥＶＡＲの合併症を緩和するために、カテーテル挿入を介して送達された後に体温で熱的に膨張するポリウレタンＳＭＰの能力を利用する。実施形態は、ＡＡＡの治療的及び予防的治療の開発を可能にして、ＥＶＡＲの長期モニタリング、二次的インターベンション、及び生涯コストの負担を軽減する。
【００２９】
実施形態は、カスタマイズ可能なガラス転移温度(glass
transition  temperatures)、９８％の形状回復(shape  recovery)、２００〜３００ｋＰａのガラス貯蔵弾性率(glass  storage  modulus)、及び５〜１５ｋＰａの回復応力(recovery  stresses)を備える、超低密度ＳＭＰポリウレタンフォームを含む。これらの物質は、低分子量の分岐モノマから合成され、発泡を経て、高度に化学的に架橋された、高度に多孔質の、低密度のネットワーク構造を作る。この高い架橋密度は「二次形状形成」がＳＭＰポリウレタンフォーム内で起こることを防止し、それは一次形状を維持し、鎖緩和の可能性を減少させることによってデバイスの保存寿命を向上させる。フォームは９８．８％という高い多孔性も有し、それはフォームが組織の内成長のための足場として機能することを可能にし、ニート(neat)ＳＭＰと比較されるときにより大きな容積膨張を可能にする。更に、物質の相互接続された多孔性の幾何学的形状は、流動停滞を促進させて、内因性凝固カスケード(intrinsic  clotting  cascade)を引き起こす大きな表面積を提供することによって、塞栓形成を向上させる。
【００３０】
図１は、ＳＭＰフォームデバイス全体を用いてＡＡＡエンドリークを治療するためのプロセスのある実施形態の概略を示している。ステージ１では、分岐ステントグラフト（ａ）を動脈瘤内に配置する一方で、更なるカテーテルアクセスのためにマイクロガイドワイヤ（ｂ）を動脈瘤内に位置付ける。ステージ２では、腸骨グラフト延長部（ｃ）を配置した後、５Ｆカテーテル（ｄ）をワイヤ（ｂ）上に導入して、塞栓フォーム（ｅ）を送達する。ステージ３では、塞栓フォームが拡張し、動脈瘤壁（ｆ）に適合する。ステージ４では、末梢血管（ｇ）を動脈瘤容積から隔離することによって、塞栓フォームは安定した血栓を作って、エンドリーク形成を防止する。
【００３１】
ＳＭＰフォームの密度が低く、固有のＸ線減衰がないにも拘わらず、ＳＭＰポリウレタンの実施形態は、ポリマ構造へのタングステン粒子の組込みを通じて放射線不透過性にされる。４体積％のタングステンをＳＭＰフォームに装填することによって、無装填フォームの好ましい機械的、形態学的、及び化学的特性を維持しながら、放射線不透過性が達成される。人間の頭蓋の密度を模倣するよう、異なる幾何学的形状の固体ポリマ、ポリマフォーム、及びクリンプされた(crimped)フォームを豚の頭部に取り付け、蛍光透視の下で撮像した。４体積％のタングステンを有するドープされたＳＭＰは、蛍光透視の下で可視的であった。より具体的には、様々なｍｍの厚さの４％タングステンをドープしたＳＭＰシリンダを、相対的な放射線不透過性を提供する豚の頭蓋を用いた蛍光透視を介して撮像した。シリンダは、可視的であった。
【００３２】
加えて、タングステンでドープしたＳＭＰフォームを静脈パウチ豚動脈瘤モデルに移植した結果、最小限の炎症でフォームに浸潤した密な細胞性結合組織(cellular  connective  tissue)が得られた。走査型電子顕微鏡（ＳＥＭ）下で観察すると、タングステン粒子は、インビボで９０日後に無傷のまま残ったポリママトリックス中にカプセル化され、非毒性浸出を示唆した。タングステン充填フォームと比較した非充填フォームの引張試験は、靭性の増加、及び弾性率の４３％増加を示した。ＳＥＭ画像は、フォームの剛性増加に寄与するタングステン粒子の結果としてより大きな細胞密度を示した。最後に、ガラス転移温度は、タングステンの添加で有意に変化しなかった。これらの調査からの結果は、好ましい容積膨張及び生体適合性を維持しながら蛍光透視の下でＡＡＡ嚢に安全に送達される実施形態の臨床的実現可能性を強調する。
【００３３】
実施形態は、ＳＭＰポリウレタンフォームが、動脈瘤充填に精通した特異な特性を有する物質のクラスであることを実証する。これらの物質は、エンドリークの発達に対する効果的で安全な予防的治療を提供し、ＥＶＡＲに必要な長期サーベイランスを減少させることがある。ＡＡＡの予防的治療は、ＥＶＡＲの長期持続性を向上させ、多くのＥＶＡＲ患者が通常はエンドリーク又はグラフト移動の結果として受ける大きな二次的インターベンションの数を減少させることができる。加えて、実施形態は、多くのステントグラフト処置のための取扱説明を自由化して、さもなければ治療不可能なＡＡＡに修復される能力を可能にする。ＳＭＰポリウレタンフォームの発達及びさらなる特徴付けは、他の多くの塞栓又は血管閉塞デバイスにも適用されることもできる。
【００３４】
課題１：実施形態は、ＳＭＰフォームの形態、膨張挙動、膨張したデバイスの幾何学的形状、及び５Ｆカテーテルを通じた一貫したデバイス送達を可能にする送達プラットフォームを最適化する。
【００３５】
実施形態は、体温及び血液の水性環境を使用して遅延膨張を有する作動方法を提供する。フォームの作動動力学は、体温に対するガラス転移温度（Ｔｇ）を変更し、バルクフォーム疎水性を変更して水分可塑化速度を制御することによって、調整される。Ｔｇ及び疎水性の両方は、ポリウレタン合成内のジイソシアネートモノマ比を変化させることによって変更される。（１０分で網状化フォームが最も高く、制御の直径が最も小さい）図２に示すように、２つの異なるアプローチ（Aurora  350,  Plasma  Technology  Systems）を用いる冷プラズマ表面官能化を使用することによって、フォームの作動プロファイルを更に最適化することができる。第１に、炭化水素プロセスガス（例えば、アセチレン、エチレン、プロピレン）は、脂肪族水拡散障壁を堆積させて、水分可塑化速度を遅らせ、受動的フォーム膨張を遅延させる。第２に、酸素及びテトラフルオロメタンプロセスガスは、ポリマ膜をエッチングする酸化雰囲気を作って、より高い表面親水性を備える高度に網状化されたフォーム構造を作り、それらは両方ともより速いフォーム膨張に寄与する。
【００３６】
より具体的には、図２は、異なる表面修飾のフォームが、３７℃の水に浸漬されるときに異なる膨張動力学を表示することを示している。７０％のヘキサメチレンジイソシアネート及び３０％のトリメチルヘキサメチレンジイソシアネートのイソシアネート比でフォームを製造した。３０秒に亘って３００Ｗでイオン化させた酸素とテトラフルオロメタンとでプラズマ網状化雰囲気を構成した。２分に亘って１５０Ｗでイオン化させたアセチレンとプロピレンとで炭化水素プラズマ雰囲気を構成した。
【００３７】
フォームのバルク疎水性及び表面の拡散特性を調整することによって、フォームの作動プロファイルは、遅延膨張に対して調整される。制御された遅延は、デバイスが送達カテーテル内で展開して結合することを防止するが、フォームが外部加熱源なしに体温で膨張して動脈瘤の解剖学的構造を充填することを依然として可能にする。
【００３８】
図３は、様々な実施形態におけるＳＭＰデバイスの拡大された形態及びクリンプされた形態を示している。図３の左パネルは、拡張された直径１０ｍｍのタングステンドープＳＭＰフォームデバイスと、５Ｆカテーテル内に装填されたクリンプされた直径１．３ｍｍのＳＭＰデバイスとの間の比較を示している。ＳＥＭ画像は、発泡軸（軸方向、中央パネル）及び直交方向（横方向、右パネル）に沿う網状化フォームの拡大した形態を示している。
【００３９】
導入デバイスと送達ワイヤとを組み込んだ送達プラットフォームは、カテーテルを通じて動脈瘤部位内へのクリンプされたＳＭＰデバイスの迅速かつ安全な送達を促進する。導入デバイスは、一連のフラッシュ(flushes)及び止血弁を通じたフォームからの空気の安全な除去を可能にする。
【００４０】
課題２：実施形態は、エンドリークをシミュレートしたＥＶＡＲ治療されたＡＡＡベンチトップ流動モデル内でのデバイス送達、デバイス膨張、及び周囲グラフト流動停滞を検証する。
【００４１】
理想化された生理学的ＡＡＡ解剖学的構造を表すシリコーン血管ファントム(vascular  phantoms)を製造し、生理学的温度でフローループに組み込んだ。期限切れのＥＶＡＲグラフトを、シミュレートされたＴ２エンドリークフローをもたらす二次流路を備えるファントム内に配置した。Ｔ１又はＴ３エンドリークをシミュレートするために、グラフト配置を修正した。図４は、幾つかのファントム設計を示している。より具体的には、図４は、左から右に、腎動脈を有する大きな理想化されたＡＡＡモデル、タイプＩＩエンドリークを模倣する側副血管を有する理想化されたＡＡＡモデル、及びＣＴ再構成されたＡＡモデルを示している。
【００４２】
ＳＭＰフォームデバイスは、臨床送達をエミュレートするよう５Ｆカテーテルを介して偽動脈瘤嚢に送達された。流動停滞は、フォーム埋込み前のベースライン値と比較したときの、色素が動脈瘤空間をクリアするのに要する時間によって定量化されてよい。この計量(metric)は、動脈瘤内の塞栓形成及びその後のエンドリーク安定化のための十分な流動停滞の蓋然性を定量化するのを助ける。
【００４３】
課題３：実施形態は、豚ＡＡＡ動物モデルを使用したパイロット動物試験においてデバイスの安全性及び有効性を実証する。
【００４４】
約２０ｋｇの体重の国内の豚が、腹部大動脈に動脈瘤を作る手術を受けた。血管ステントグラフトを展開して外科的に作った腹部大動脈瘤を隔離し、引き続き、６〜８Ｆカテーテルを通じて塞栓フォームを送達してグラフト周囲空間を閉塞させた。エンドリークの存在を観察し、急性塞栓の程度を決定するために、フォーム治療の前に及びフォーム治療に続いて、三次元コンピュータ断層撮影血管造影（３Ｄ‐ＣＴＡ）、従来的な血管造影、及びＸ線を行った。
【００４５】
追加的な実施形態
【００４６】
ある実施形態は、足場／グラフトの輪郭及び生理学的環境に適合することによって隔離された領域内の空隙を充填し、全身血流の急速な血栓形成及び閉塞を作り、最終的に瘢痕組織形成及び隔離された領域を通じる血流の恒久的な排除をもたらすことによって、エンドリークを防止する解決策を提供する。
【００４７】
ある実施形態で利用されるフォーム物質は、小口径送達カテーテルを通じた送達のための圧縮を可能にし、引き続き、直径又は長さが膨張させて大きな容積を充填する。膨張後、フォームは、血流停滞、フォーム材料と血液との接触後の内因性凝固カスケードの活性化、及び血管又は動脈瘤の内面とフォームとの接触後の外因性凝固カスケードの活性化を介して、血栓症を誘発する。これは隔離された領域を通じる又は隔離された領域内への継続的な血流を妨げ、フォーム容積又はフォームによって以前に占められていた容積への最終的な結合組織浸潤をもたらし、血管異常の部位での恒久的な治癒をもたらす。これは、隔離されたかつては感受性があった領域を強化し、血管の損傷又は破裂のリスクを減少させる。
【００４８】
脈管構造内の流動停滞を引き起こすフォーム実施形態の能力及び初期の血栓症後の時間の経過に亘って有意な結合組織浸潤を促進する能力は、従来の方法と異なる。そのような従来の方法は、隔離された領域内の空隙空間を物質で充填して、空隙空間を排除し、周囲環境の半剛性支持を提供することを意図している。対照的に、実施形態のフォームは、隔離された領域内の空隙空間を充填するように適合し、治療寿命を通じてコンプライアンスを維持し、隔離された領域が影響を受けやすい領域に一定の圧力を加えるのではなく、むしろ時間の経過と共に治癒することを可能にする。実施形態は、生体分解性(biodegradable)又は生体耐久性(biodurable)インプラントであるフォームを使用し、両方のタイプのフォームは、将来的な結合組織浸潤のための足場を提供しながら、周囲環境にコンプライアントなまま(適合したまま)でもある。
【００４９】
ＳＭＰフォームのある実施形態は、ポリウレタン（ＰＵ）フォームのイソシアネート成分のために１００％ヘキサメチレンジイソシアネート（ＨＤＩ）フォームを含む。しかしながら、他の実施形態は、９５、９０、８５、８０、７５、７０、６５、６０％以下のＨＤＩを含む。そのようなフォームの残余は、例えば、トリメチルヘキサンジイソシアネート（ＴＭＨＤＩ）及び／又はイソホロンジイソシアネート（ＩＰＤＩ）などから取られる、イソシアネート成分を含んでよい。高いＨＤＩ含有量は、フォームの膨張をより速める。実施形態は、ＰＵフォームの多官能性アルコール含有量についての鍵となる比を含んでもよい。例えば、ある実施形態のフォームは、トリエタノールアミン（ＴＥＡ）及びテトラキス（２−ヒドロキシルプロピル）エチレンジアミン（ＨＰＥＤ）から形成されてよい。これらの２つのアルコールの間の比は、フォームの急速な膨張／作動を更に促進するために８０：２０である。しかしながら、他の実施形態は、２つのアルコールの間の９０：１０、７０：３０、６０：４０、及び５０：５０の比を含んでよく、他の実施形態は、他のアルコールを完全に含んでよい。
【００５０】
実施形態は、放射線不透過性フォーム、及び／又は生体耐久性フォームを含んでよい。以下は、放射線不透過性及び／又は生体耐久性フォームの例を提供する。
【００５１】
例１ａは、ヨウ素に共有結合された熱硬化性形状記憶ポリマ（ＳＭＰ）フォームを含むシステムを含み、ここで、（ａ）ＳＭＰフォームは、熱刺激に応答して、圧縮された二次状態から膨張された一次状態に膨張するように構成され、（ｂ）ＳＭＰフォームは、ポリ（ウレタン−ウレア−アミド）である。
【００５２】
例２ａは、ＳＭＰフォームが放射線不透過性である、例１ａのシステムを含む。
【００５３】
例３ａは、ヨウ素がトリヨードベンゼンモノマに含まれる、例２ａのシステムを含む。
【００５４】
例４ａは、トリヨードベンゼンモノマが、（ａ）５−アミノ−２，４，６−トリヨードイソフタル酸（ＡＴＩＰＡ）、（ｂ）ジアトリゾ酸、（ｃ）イオヘキソール、及び（ｄ）トリヨードフェノールのうちの少なくとも１つを含む、例３ａのシステムを含む。
【００５５】
例５ａは、トリヨードベンゼンモノマがＡＴＩＰＡを含む、例４ａのシステムを含む。
【００５６】
例６ａは、ＡＴＩＰＡがＳＭＰフォームのポリマ鎖を架橋する、例５ａのシステムを含む。
【００５７】
例６ａの別のバージョンは、（ａ）ＡＴＩＰＡがＳＭＰフォームのポリマ鎖を架橋し、及び（ｂ）別の架橋剤がＳＭＰフォームのポリマ鎖を架橋する、例５ａのシステムを含む。
【００５８】
例７ａは、ＳＭＰフォームが、白金、タングステン、及びタンタルのうちの少なくとも１つを含み、白金、タングステン、及びタンタルのうちの少なくとも１つが、ＳＭＰフォーム内に物理的に結合される、例３ａのシステムを含む。
【００５９】
例８ａは、白金、タングステン、及びタンタルの少なくとも１つが、ＳＭＰフォームに化学的に結合されない、例７ａのシステムを含む。
【００６０】
例９ａは、ＳＭＰフォームを横断するバックボーン (backbone)を含み、バックボーンが、ポリマフィラメント及び金属のうちの少なくとも１つを含む、例３ａのシステムを含む。
【００６１】
実施例１０ａは、バックボーンが、ポリマフィラメントを含み、金属を含まない、例９ａのシステムを含む。
【００６２】
例１０ａの他のバージョンにおいて、バックボーンは、ポリマを含むが、金属を含まない。例１０ａの他のバージョンにおいて、バックボーンは、過半数％のポリマと、少数％の金属とを含む。
【００６３】
例１１ａは、トリヨードベンゼンモノマを提供すること、（ａ）（ｉ）複数のアミン官能基、（ａ）（ｉｉ）複数のアルコール官能基、及び（ａ）（ｉｉｉ）複数のカルボン酸官能基のうちの少なくとも１つを含む、脂肪族モノマを提供すること、ジイソシアネートを提供すること、トリヨードベンゼンモノマ、脂肪族モノマ、及びジイソシアネートを溶液中に混合すること、並びに溶液から熱硬化型記憶ポリマ（ＳＭＰ）フォームを形成することを含む、方法を含む。
【００６４】
例１２ａは、トリヨードベンゼンモノマが、５−アミノ−２，４，６−トリヨードイソフタル酸（ＡＴＩＰＡ）、ジアトリゾ酸、イオヘキソール、又はトリヨードフェノールからなる群から選択される第１のメンバー(first  member)を含み、脂肪族モノマが、１，２，６−ヘキサントリオール（ＨＴ）、２−ブチル−２−エチル−プロパンジオール（ＢＥＰ）、３−メチル−１，５−ペンタンジオール（ＭＰＤ）、ジエチレングリコール（ＤＥＧ）、トリエチレングリコール（ＴＥＧ）、トリエタノールアミン（ＴＥＡ）、テトラキス−ヒドロキシプロピルエチレンジアミン（ＨＰＥＤ）、グリセロール、トリメチロールプロパン、トリメチロールメタン、１，２，４−ブタントリオール、１，２−ジアミノプロパン、２，２−ジメチル−１，３−プロパンジアミン、１，８−ジアミノオクタン、３−アミノ−１，２−プロパンジオール、２−アミノ−２−メチル−１，３−プロパンジオール、１，３−ジアミノ−２−プロパノール、又はアスパラギン酸からなる群から選択される第２のメンバー(second  member)を含み、ジイソシアネートが、ヘキサメチレンジイソシアネート（ＨＤＩ）、トリメチルヘキサメチレンジイソシアネート（ＴＭＨＤＩ）、イソホロンジイソシアネート、１，３，４−トリイソシアネート−２，４，６−トリメチルベンゼン、トルエンジイソシアネート、又はメチレンジフェニルジイソシアネートからなる群から選択される第３のメンバー(third  member)を含む、例１１ａの方法を含む。
【００６５】
例１３ａは、第２のメンバーが、ＨＴ、ＢＥＰ、ＭＰＤ、ＤＥＧ、ＴＥＧ、ＴＥＡ、ＨＰＥＤ、グリセロール、トリメチロールプロパン、トリメチロールメタン、又は１，２，４−ブタントリオールからなる群から選択される、例１２ａの方法を含む。
【００６６】
例１４ａは、第２のメンバーが、１，２−ジアミノプロパン、２，２−ジメチル−１，３−プロパンジアミン、１，８−ジアミノオクタン、３−アミノ−１，２−プロパンジオール、又は２−アミノ−２−メチル−１，３−プロパンジオールからなる群より選択される、例１２ａの方法を含む。
【００６７】
例１５ａは、第３のメンバーが、ＨＤＩ、ＴＭＨＤＩ、及びイソホロンジイソシアネートからなる群から選択される、例１２ａの方法を含む。
【００６８】
例１６ａは、第３のメンバーが、１，３，４−トリイソシアナト−２，４，６−トリメチルベンゼン、トルエンジイソシアネート、又はメチレンジフェニルジイソシアネートからなる群から選択される、例１２ａの方法を含む。
【００６９】
例１７ａは、第１のメンバーがＡＴＩＰＡである、例１２ａの方法を含む。
【００７０】
例１７ａの別のバージョンは、第１のメンバーが、ＡＴＩＰＡであり、ＡＴＩＰＡが、第１及び第２のメンバーの２０〜３０％のＭＷを構成する、例１２ａの方法を含む。
【００７１】
例１８ａは、第２及び第３のメンバーが第１のメンバーと架橋することを含む、例１２ａの方法を含む。
【００７２】
例１９ａは、溶液からＳＭＰフォームを形成することが、第１のメンバーを化学発泡剤(chemical  blowing  agent)として利用することを含む、例１８ａの方法を含む。
【００７３】
例２０ａは、脂肪族モノマが、ＨＴ、ＢＥＰ、ＭＰＤ、ＤＥＧ、ＴＥＧ、ＴＥＡ、ＨＰＥＤ、グリセロール、トリメチロールプロパン、トリメチロールメタン、１，２，４−ブタントリオール、１，２−ジアミノプロパン、２，２−ジメチル−１，３−プロパンジアミン、１，８−ジアミノオクタン、３−アミノ−１，２−プロパンジオール、２−アミノ−２−メチル−１，３−プロパンジオール、１，３−ジアミノ−２−プロパノール、又はアスパラギン酸からなる群から選択される第４のものを含む、例１２ａの方法を含む。
【００７４】
例２１ａは、（ａ）ＳＭＰフォームが、熱刺激に応答して圧縮された二次状態から膨張された一次状態に膨張するように構成され、（ｂ）ＳＭＰフォームがポリ（ウレタン−ウレア−アミド）である、Ｘ線可視のヨウ素含有熱硬化性開放セル(open-cell)形状記憶ポリマ（ＳＭＰ）フォームを含む、システムを含む。
【００７５】
何かが「Ｘ線可視(x-ray  visible)」又は「放射線不透過(radiopaque)」であるか否かは、蛍光透視又は血管造影のような撮像を使用して動脈瘤を日常的に治療する神経外科医又はインターベンション神経放射線科医のような当業者によって判断される。Ｘ線パワー(x-ray  power)は、使用される撮像機械等に依存して変化することがあるが、当業者は、フォームが周囲の解剖学的構造から識別可能であるように、フォームが通常の臨床条件の下で可視であるか否かを、依然として理解するであろう。
【００７６】
例２２ａは、ヨウ素がトリヨードベンゼンモノマに含まれ、ヨウ素がＳＭＰフォームのポリマネットワーク内で共有結合される、例２１ａのシステムを含む。
【００７７】
例２２ａの別のバージョンは、ヨウ素がトリヨードベンゼンモノマに含まれ、ヨウ素がＳＭＰフォーム内に物理的に組み込まれる、例２１ａのシステムを含む。
【００７８】
例２２ａの別のバージョンは、ヨウ素が少なくとも１つのトリヨードベンゼンモノマに含まれ、ヨウ素が（ａ）ＳＭＰフォームのポリマネットワーク内で共有結合されること及び（ｂ）ＳＭＰフォーム内で物理的に結合されるが化学的に結合されないことの両方である、例２１ａのシステムを含む。
【００７９】
例２３ａは、二次状態のＳＭＰフォームが５０〜５００ｍｇ／ｍｌのヨウ素を含有する、例２２ａのシステムを含む。
【００８０】
しかしながら、他の実施形態において、二次状態のＳＭＴフォームは、５０〜１００ｍｇ／ｍｌの間、１００〜２００ｍｇ／ｍｌの間、２００〜３００ｍｇ／ｍｌの間、３００〜４００ｍｇ／ｍｌの間、又はそれよりも多くのヨウ素を含んでよい。
【００８１】
例２４ａは、一次状態のＳＭＰフォームが０．１ｇ／ｃｃ未満の密度を有し、ＳＭＰフォームが３０〜１００℃の間の乾燥ガラス転移温度（Ｔｇ）を有する、例２３ａのシステムを含む。
【００８２】
例２４ａの別のバージョンは、一次状態のＳＭＰフォームが０．１ｇ／ｃｃ未満の密度を有し、ＳＭＰフォームが３０〜１００℃の間の乾燥ガラス転移温度（Ｔｇ）を有し、ＳＭＰフォームが１６５０ｃｍ−１でフーリエ変換赤外分光法（ＦＴＩＲ）尿素ピークを欠く、例２３ａのシステムを含む。
【００８３】
例２４ａの他のバージョンは、０．０９、０．０８、０．０７、０．０６、又は０．０５ｇ／ｃｃ未満の密度を含む。
【００８４】
例２５ａは、ＳＭＰフォームがポリカプロラクトン（ＰＣＬ）を含む、例２２ａのシステムを含む。
【００８５】
例２５ａの別のバージョンは、ＳＭＰフォームが加水分解可能なエステル結合を含む、例２２ａのシステムを含む。
【００８６】
例２５ａの別のバージョンは、ＳＭＰフォームがポリカプロラクトン（ＰＣＬ）又は異なる加水分解可能なエステル結合のうちの少なくとも１つを含む、例２２ａのシステムを含む。
【００８７】
ある実施形態では、グラフトが領域に展開され、その後、フォームの移植が続くが、フォームが最初に展開され、次に、グラフトの配置によって適所に維持されてもよい。他の方法は、図１の方法を含む。
【００８８】
例えば、異なる実施形態は、フォームが展開されることができる順序を変更してよい−（即ち、フォームはステントグラフト（又は類似の足場）が動脈瘤又は空洞を横断して展開される前又は後に展開されることができる）。１つの順序は、まず足場を展開し、次に、足場が容積を適所に保持するようにフォームを展開することであってよい。しかしながら、（例えば）低流動領域において、ある実施形態は、最初に配置されるフォームを有し、次に足場を有してよい。
【００８９】
実施形態の代替的な用途は、グラフト又は生物学的構造の壁に外圧又は内圧を加えることによって、グラフト又は生物学的構造に特定の形状を付与することであってよい。
【００９０】
例えば、ある実施形態は、フォーム又はニートポリマの特定の形状を含んでよい。形状は、例えば、顎骨又は頬骨のような置換骨の形状であってよい。ＳＭＰは、送達容易な形状（例えば、円柱状）に設定されることができる。次に、医師は、皮膚に小さな切開を作り、ポリマを小さな開口に配置して、組織内の空洞内に配置することができる。引き続き、ＳＭＰは、完全な形状の顎骨又は頬骨に膨張する。よって、実施形態は、皮膚を特定の方法で支持するために足場を必要とする整形手術又は形成手術空間（及び多くの他のもの）のために使用されてよいが、それはまたコンプライアンスを維持しなければならず、それは本明細書に記載するＳＭＰ実施形態で達成されることができる（即ち、環境に適合してコンプライアントなままであることができる）。加えて、より大きな径方向力を有するＳＭＰは、フォームがクリンプ状態から膨張状態に膨張するに応じてグラフト又は組織片を所望の方法で偏向させるよう、そのようなＳＭＰを埋め込むことを可能にする。
【００９１】
ある実施形態は、単一又は複数のクリンプされたフォームを含み、クリンプされたフォームは、導入器(introducer)に装填される、クリンプされたフォームを中心的に通じて走る、コア要素を有し或いは有さず、導入器は、クリンプされたフォームが、ガイドワイヤ又はプッシャワイヤ／ロッドを使用してガイドカテーテル内に直接的に移送されることを可能にする。
【００９２】
図５Ａ〜図５Ｇは、ビデオからのフレームを示している。そのようなフレームは、グラフト又は足場と共に利用されるときのＳＭＰフォームを示している。
【００９３】
具体的には、図５Ａ〜図５Ｂは、ベンチトップ動脈瘤モデルに取り組んでいる。図５Ａは、カテーテルから展開された少なくとも３個のフォームを示している。フォームは、互いに結合されていない。各フォームは、フォームの一端に放射線不透過性キャップを有する。プッシャーロッド、より一般的には、押込要素が、送達導管から発するように示されている。押込要素は、フォームを送達導管から押し出すために使用される。図５Ｂは、作動する／作動したフォームを示している。
【００９４】
図５Ｃ〜図５Ｇは豚動脈瘤モデルに取り組んでいる。図５Ｃは、送達導管から押し出された２つのフォームを示している。導管は可視的である。展開されていないフォームは、依然として導管内に示されている。各フォームは、放射線不透過性キャップを有する。フォームは、互いに結合されていない。図５Ｄは、送達導管内に常駐する押込要素と共に展開された少なくとも４つのフォームを示している。図５Ｅは、展開された１０個よりも多くのフォームを示している。例えば、ある実施形態において、単一の送達導管は、５個のフォームを予め充填されて提供される。１０個のフォームを展開するために、ユーザは２個の送達導管フォームシステムを利用することがある。図５Ｆは、多くの展開されたフォーム、並びにＡＡＡステントグラフトを示している。図５Ｇは、ＡＡＡステントグラフトがどのようにフォームの比較的緩やかな膨張と衝突しないかを示している。注目すべきことに、グラフトの直径は、フォーム展開画像の前後の間で概ね不変のままである。
【００９５】
画像５Ａ〜Ｆは、実施形態が最小侵襲技術を用いて送達される能力、脆弱領域に重みを加えないような物質の低密度性、及び周囲組織及び構造への損傷を最小限に抑えるよう周囲環境に適合する物質の能力を示している。
【００９６】
これは幾つかの従来的なシステムとは対照的である。そのようなシステムは、空隙空間を埋めるために使用される物質が、ステントグラフトシステムに実質的に付加された質量をもたらし、その結果、物質質量の重力効果に起因するグラフト移動を引き起こすことを示す。エンドバッグ内の破損に起因する物質を収容する「エンドバッグ(endobag)」からの塞栓物質移動にも問題があった。観察の結果、死亡及び有害事象が報告されている。また、そのような従来技術（例えば、塞栓コイル又は接着剤）の使用は、より少ない結果を達成する。何故ならば、空間を満たすために実質的に多数のコイルが必要とされ、その結果、処置コストの大幅な増加及びインビボでの脆弱領域への負荷的な質量という同じリスクを招くからである。
【００９７】
実施形態は、各フォームデバイスが近位マーカバンド（例えば、接着剤を用いてフォームの近位端に接着する放射線不透過性バンド）を含む、フォームデバイスを含む。そのようなフォームは、フォームの長さを横断するフィラメント又はワイヤを含まないことがある。これは導入器（送達導管）内に装填される２〜１０個のフォームプラグを含む。実施形態は、送達導管内の２、３、４、５、６、７、８又はそれよりも多くのプラグを含む。プラグ又はフォーム部分は、互いに永久的に結合されないことがある（例えば、それらは送達導管内で互いに単に隣接しているが、それらがひとたび導管から展開されると、それらを係留したり或いは互いに結合したりするものは何もない）。しかしながら、他の実施形態において、フォームは、白金及び／又はイリジウムから作られたワイヤのような（コイル状でもコイル状でなくてもよい）ワイヤ上にクリンプされてよい。他の実施形態において、フォームは、ポリプロピレン縫合糸のような縫合糸の長さに亘ってクリンプされる。他の実施形態は、（例えば、直径約０．００６５インチの）ある長さのニチノールのような形状記憶材料の上にクリンプされたフォームを含んでよい
【００９８】
ある実施形態において、ＳＭＰフォームのポリマバックボーンは、水又は酸化種の存在の下で時間の経過と共に分解する結合で修正されて、身体によって除去されることができる小分子を生成する。これは、患者の身体内に未変性の(native)瘢痕組織のみを残す生物分解性インプラントが作り、それは現在のエンドリーク治療では可能でない。
【００９９】
ある実施形態は、多官能性アルコール（トリエタノールアミン及びＮ，Ｎ，Ｎ’，Ｎ’−テトラキス（２−ヒドロキシプロピル）エチレンジアミン）、ジイソシアネートモノマ（トリメチルヘキサメチレンジイソシアネート、ヘキサメチレンジイソシアネート、イソホロンジイソシアネート）、発泡剤、界面活性剤、及び触媒を用いて合成された、ＳＭＰフォームを含む。無水物又はエステル結合のような水に不安定な結合を含む多官能性アルコールも、加水分解性生物分解を促進するためにフォームに含められてよい。代替的に、モノマは、酸化的生物分解を促進するよう、第三アミン又はエーテル結合を含むことができる。フォームは、発泡プロセスの間に放射線不透過性粒子でドープされて、血管内配置の間に蛍光透視の下での視覚化を促進する。フォーム成分は、均一に混合され、オーブン中で硬化させる。重合後、フォームは、適切なデバイス形状に後処理される。
【０１００】
ある実施形態において、ＳＭＰフォームは、クリンプされ、送達システムに取り付けられる。幾つかのフォームデバイスは、ステントグラフト配置中に動脈瘤嚢内に配置されるカテーテルを通じてフォームをナビゲートする送達システムを介して、ＡＡＡ嚢内に挿入される。インプラントがひとたび適切に配置されると、送達システムは、フォームを膨張させる刺激を提供する。この刺激は、加熱された生理食塩水又はフォームを可塑化し且つ膨張させる溶媒であり得る。加熱された生理食塩水又は溶媒は、送達カテーテルを通じてポンピングされてもよい。代替的に、自然体温がフォーム作動の刺激として機能することがある。膨張したフォームデバイスは、ステントグラフトと動脈瘤壁との間の動脈瘤容積を満たす。
【０１０１】
別の実施形態は、上述のように製造されたフォームを、既存のステントグラフトに対する強化として利用する。この場合、ＳＭＰフォームは、ステントグラフトの周りに巻き付けられ、クリンプされる。フォームは、接着剤でグラフト材料に固定されるか、或いはステントのメッシュ網に織り込まれる。フォーム幾何学的形状は、単一の環状形状のバルクフォーム、又はデバイスクリンピング後の小さな断面を容易にするセグメント化された「スケール」幾何学的形状であってよい。セグメント化されたフォーム区画は、ＳＭＰフォーム作動前のステント送達及び展開の間のフォームの折畳み(folding)及びひずみ(strain)を最小限に抑えるのにも役立つ。
【０１０２】
例１ｂ。可撓性(フレキシブル)導管と、可撓性導管内に同時に含められる第１、第２、及び第３の開放セル、ポリウレタン、熱硬化性、形状記憶ポリマ（ＳＭＰ）フォームと、可撓性ロッドとを含む、システム。
【０１０３】
この実施形態は、少なくとも３つのＳＭＰフォームを含むとしても、他の実施形態は、単一のＳＭＰフォームを含んでよい。例えば、ある実施形態は、生検閉塞のための単一のフォームプラグを含む。医師は、組織片（例えば、腎臓、肝臓、又は肺の生検）を切除し、次に、（例えば、ロッドのような形状の）クリンプされたＳＭＰフォームを、生検針を通じて、生検組織トラック内に押し込む。そのようなフォームは、その近位端にマーカバンドを含んでよく、マーカバンドは、ひとたび埋め込まれると、臓器表面と同一平面に位置する。
【０１０４】
別の実施形態は、可撓性ロッドを省略してよい。例えば、導管ＳＭＰフォームは、キットに含められてよく、キットは、可撓性ロッドを含まなくてよい。代わりに、医師は、キットの外側からの何らかの他のロッドを使用して、ＳＭＰフォームを導管から前進させてよい。
【０１０５】
この実施形態は、少なくとも３つのＳＭＰフォームを含むとしても、他の実施形態は、導管内に１、２、４、５又はそれよりも多くのＳＭＰフォームを含んでよい。
【０１０６】
そのような「可撓性導管(flexible  conduit)」は、導入器を含んでよい。
【０１０７】
例２ｂ。可撓性導管は、近位３分の１、中間３分の１、及び遠位３分の１を含み、第１、第２、及び第３のＳＭＰフォームは、可撓性導管の遠位３分の１内に同時に含められる、例１ｂのシステム。
【０１０８】
例３ｂ。第１、第２、及び第３のＳＭＰフォームは、互いに固定的に結合されない、例２ｂのシステム。
【０１０９】
例４ｂ。第１、第２、及び第３のＳＭＰフォームは、それらが可撓性導管から集合的に展開された直後に、それらが互いに固定的に固定されないように、可撓性導管から展開するように構成される、例２ｂのシステム。
【０１１０】
例５ｂ。第１の向きにおいて、第１、第２、及び第３のＳＭＰフォームは、可撓性導管の遠位３分の１に含められ、第１の向きにおいて、第１、第２、及び第３のＳＭＰフォームは、可撓性導管を介して互いに結合されるが、互いに固定的に結合されず、第２の向きにおいて、第１、第２、及び第３のＳＭＰフォームは、それらが可撓性導管から展開された後に互いに結合されない、例２ｂのシステム。
【０１１１】
例５ｂの別のバージョン。第１の向きにおいて、第１、第２、及び第３のＳＭＰフォームは、可撓性導管の近位、中間、及び遠位３分の１を通じて実質的に均等に離間させられ、第１の向きにおいて、第１、第２、及び第３のＳＭＰフォームは、可撓性導管を介して互いに結合されるが、互いに固定的に結合されず、第２の向きにおいて、第１、第２、及び第３のＳＭＰフォームは、それらが可撓性導管から展開された後に、互いに結合されない、例１ｂのシステム。
【０１１２】
例６ｂ。第１、第２、及び第３のＳＭＰフォームは、第１のＳＭＰフォームが第２のＳＭＰフォームの前に可撓性導管から展開し、第２のＳＭＰフォームが第３のＳＭＰフォームの前に可撓性導管から展開するよう、直列式で可撓性導管から展開するように構成される、例２ｂのシステム。
【０１１３】
例７ｂ。第１、第２、及び第３のＳＭＰフォームは、それぞれ、第１、第２、及び第３の金属部分を含み、第１、第２、及び第３のＳＭＰフォームの各々は、長軸を含み、第１のＳＭＰフォームは、近位３分の１、中間３分の１、及び遠位３分の１を含み、第１のＳＭＰフォームの第１の金属部分及び近位３分の１と交差する、第１のＳＭＰフォームの長軸に対して直交する、第１の平面を含み、第１の金属部分は、第１のＳＭＰフォームの中間３分の１及び遠位３分の１まで延びない、例１ｂ〜６ｂのいずれかに従ったシステム。
【０１１４】
例８ｂ。第１のＳＭＰフォームは、第１のＳＭＰフォームの中間３分の１と交差するが、第１の金属部分のいずれの部分とも交差しない、第１のＳＭＰフォームの長軸に対して直交する、第２の平面を含み、第１のＳＭＰフォームは、第１の金属部分を越えて延びるバックボーンを含まない、例７ｂのシステム。
【０１１５】
例８ｂの別のバージョン。第１のＳＭＰフォームは、第１のＳＭＰフォームの中間３分の１と交差するが、第１の金属部分のいずれの部分とも交差しない、第１のＳＭＰフォームの長軸に対して直交する、第２の平面を含み、第１のＳＭＰフォームの外周は、第２の平面と交差して、単一の閉じた周囲を形成し、ＳＭＰフォームのみが、単一の閉じた周囲内に含められる、例７ｂのシステム。
【０１１６】
例８ｂの別のバージョン。第１のＳＭＰフォームは、第１のＳＭＰフォームの中間３分の１と交差するが、第１の金属部分のいずれの部分とも交差しない、第１のＳＭＰフォームの長軸に対して直交する、第２の平面を含み、第１のＳＭＰフォームは、第１の金属部分を越えて延びる放射線不透過性バックボーンを含んでよい、例７ｂのシステム。
【０１１７】
放射線不透過性バックボーンは、例えば、金属ナノ粒子をドープした白金、タンタル、イリジウム、タングステン、ポリウレタンのうちの１つ又はそれよりも多くで構成されてよい。
【０１１８】
別のバージョンの例８ｂ。第１のＳＭＰフォームは、第１のＳＭＰフォームの中間３分の１と交差するが、第１の金属部分のいずれの部分とも交差しない、第１のＳＭＰフォームの長軸に対して直交する、第２の平面を含み、第１のＳＭＰフォームの外周が、第２の平面と交差して、単一の閉じた周囲を形成し、ＳＭＰフォーム及び放射線不透過性バックボーンは、単一の閉じた周囲内に含められる、例７ｂのシステム。
【０１１９】
例９ｂ。前記第１、第２、及び第３のＳＭＰフォームは、互いに固定的に結合される、例２ｂのシステム。
【０１２０】
例１０ｂ。モノリシックな長さの材料(monolithic  length  of  material)が、第１、第２、及び第３のＳＭＰフォームを通じて延びて、第１、第２、及び第３のＳＭＰフォームを互いに結合する、例９ｂのシステム。
【０１２１】
例１１ｂ。モノリシックな長さの材料が、ポリマ及び金属のうちの少なくとも１つを含む、例１０ｂのシステム。
【０１２２】
例１１ｂの別のバージョン。モノリシックな長さの材料が、フィラメントを含む、例１１ｂのシステム。
【０１２３】
本明細書で使用するとき、フィラメントは、細長い(slender)糸状の物体又はファイバを含む。例えば、フィラメントは、薄い金属ワイヤ又はポリマから作られた糸を含んでよい。
【０１２４】
例１１ｂの別のバージョン。第１、第２、及び第３のＳＭＰフォームの各々が、（ａ）クリンプされ、（ｂ）クリンプされたときに０〜３ｍｍの間の直径及びそれらの一次状態に作動させられたときに８〜３０ｍｍの間の直径である、例１ｂのシステム。
【０１２５】
例１１ｂの別のバージョン。第１、第２、及び第３のＳＭＰフォームの各々は、（ａ）クリンプされ、（ｂ）クリンプされたときに０〜３ｍｍの間の直径及びそれらの一次状態に作動させられたときに３〜３０ｍｍの間の直径である、例１ｂのシステム。
【０１２６】
他の実施形態において、クリンプされた直径は、０〜２ｍｍの間、０〜４ｍｍの間、０〜５ｍｍの間、又はそれよりも多くである。他の実施形態において、作動させられた直径は、２〜３０ｍｍの間、２〜４０ｍｍの間、２〜５０ｍｍの間、又はそれよりも多くである。
【０１２７】
例１１ｂの別のバージョン。第１のＳＭＰフォームは、ヨウ素に共有結合され、第１のＳＭＰフォームは、熱刺激に応答して圧縮された二次状態から膨張された一次状態に膨張するように構成され、第１のＳＭＰフォームは、ポリ（ウレタン−尿素−アミド）である、例１のシステム。
【０１２８】
例１１ｃ。ＳＭＰフォームが放射線不透過性である、例１１ｂのシステム。
【０１２９】
襟１１ｄ。ヨウ素がトリヨードベンゼンモノマに含められる、例１１ｂ〜１１ｃのうちのいずれかのシステム。
【０１３０】
例１１ｅ。トリヨードベンゼンモノマが、（ａ）５−アミノ−２，４，６−トリヨードイソフタル酸（ＡＴＩＰＡ）、（ｂ）ジアトリゾ酸、（ｃ）イオヘキソール、及び（ｄ）トリヨードフェノールのうちの少なくとも１つを含む、例１１ｄのシステム。
【０１３１】
例１２ｂ。ポリオールをイソシアネートと反応させて反応生成物を形成するステップと、反応生成物を発泡剤と混合して開放セル、ポリウレタン、熱硬化性形状記憶ポリマ（ＳＭＰ）フォームを形成するステップと、ＳＭＰフォームから第１、第２、及び第３のＳＭＰフォームを形成するステップと、放射線不透過性物質を第１、第２、及び第３のＳＭＰフォームの各々の近位部分に結合させるステップと、第１、第２、及び第３のＳＭＰフォームを可撓性導管の遠位３分の１内に同時に含めるステップと、第１、第２、及び第３のＳＭＰフォームを可撓性導管の遠位３分の１内に同時に含めた後に、可撓性導管と、第１、第２、及び第３のＳＭＰフォームとを、密封された貯蔵容器内に封止するステップとを含む、方法。
【０１３２】
例１３ｂ。ポリオールが、トリエタノールアミン（ＴＥＡ）、ジエタノールアミン、ブタンジオール、ブチンジオール、Ｎ，Ｎ’，Ｎ’テトラキス（ヒドロキシルプロピレン）エチレンジアミン（ＨＰＥＤ）、及びそれらの組み合わせのうちの少なくとも１つを含み、イソシアネートが、ヘキサメチレンジイソシアネート（ＨＤＩ）、トリメチルヘキサメチレンジイソシアネート（ＴＭＨＤＩ）、イソホロンジイソシアネート（ＩＰＤＩ）、及びそれらの組み合わせのうちの少なくとも１つを含む、例１２ｂの方法。
【０１３３】
例１３ｂの別のバージョン。ポリオールは、トリエタノールアミン（ＴＥＡ）、ジエタノールアミン、ブタンジオール、Ｎ，Ｎ’，Ｎ’テトラキス（ヒドロキシルプロピレン）エチレンジアミン（ＨＰＥＤ）、及びそれらの組み合わせのうちの少なくとも１つを含み、イソシアネートは、ヘキサメチレンジイソシアネート（ＨＤＩ）、トリメチルヘキサメチレンジイソシアネート（ＴＭＨＤＩ）、イソホロンジイソシアネート（ＩＰＤＩ）、及びそれらの組み合わせのうちの少なくとも１つを含む、例１２の方法。
【０１３４】
例１４ｂ。イソシアネートが、少なくとも８５％のＨＤＩを含む、例１３ｂの方法。
【０１３５】
例１５ｂ。イソシアネートが、少なくとも９５％のＨＤＩを含む、例１４ｂの方法。
【０１３６】
例１６ｂ。ポリオールが、少なくとも７０％のＴＥＡを含む、例１３ｂ〜１５ｂのうちのいずれかの方法。
【０１３７】
例１７ｂ。ポリオールが、少なくとも８０％のＴＥＡを含む、例１６ｂの方法。
【０１３８】
例１８ｂ。第１のＳＭＰフォームが、金属ナノ粒子を含む、例１２ｂ〜１７ｂのうちのいずれかの方法。
【０１３９】
例１ｂ乃至１１ｅの実施形態は、可撓性導管を含む。しかしながら、他の実施形態は、それに限定されない。
【０１４０】
例１９ｂ。導管と、可撓性導管内に同時に含められる第１、第２、及び第３の開放セル、ポリウレタン、熱硬化性、形状記憶ポリマ（ＳＭＰ）フォームとを含む、システム。
【０１４１】
導管は、針のように剛性でよい。例えば、第１、第２、及び第３のＳＭＰフォーム（並びに第４、第５又はそれ以上のＳＭＰフォーム）は、そのような針に予め装填され、次に、針による経腰椎穿刺を介して動脈瘤嚢に送達されることができる。針を通じてロッドを押し込んでフォームを展開することができる。よって、実施形態は、例１乃至１１ｇが、可撓性導管と置換されたそのような剛性導管を有することを可能にする。
【０１４２】
ある実施形態が、可撓性導管及び剛性針とを含む。可撓性導管は、針を通じて押し込まれる。可撓性導管は、押込要素を用いて針から展開されてよい１つ又はそれよりも多くのＳＭＰフォームを含む。
【０１４３】
実施形態は、プラズマ表面処理、モノマの変化、及び加水分解によって生物分解するポリマバックボーンへの水不安定結合の組込みに曝されるＳＭＰフォームを有してよい。組織内部成長は、インプラントのバルク又は表面化学的性質によって、或いはフォーム作動機構からの内皮への初期的な熱的又は化学的刺激によって、刺激されることができる。
【０１４４】
例１ｃ。可撓性導管を含み、可撓性導管は、（ａ）第１の開放セル、ポリウレタン、熱硬化性、形状記憶ポリマ（ＳＭＰ）フォーム、（ｂ）第２の開放セル、ポリウレタン、熱硬化性、ＳＭＰフォーム、及び（ｃ）第３の開放セル、ポリウレタン、熱硬化性、ＳＭＰフォームを同時に含み、（ａ）第１のＳＭＰフォームは、互いに対向する第１及び第２の端を含み、（ｂ）第２のＳＭＰフォームは、互いに対向する第１及び第２の端を含み、（ｃ）第３のＳＭＰフォームは、互いに対向する第１及び第２の端を含み、（ａ）第１のＳＭＰフォームは、第１のＳＭＰフォームの第１の端から第１のＳＭＰフォームの第２の端まで延びる第１のバックボーンを含み、（ｂ）第２のＳＭＰフォームは、第２のＳＭＰフォームの第１の端から第２のＳＭＰフォームの第２の端まで延びる第２のバックボーンを含み、（ａ）第３のＳＭＰフォームは、第３のＳＭＰフォームの第１の端から第３のＳＭＰフォームの第２の端まで延びる第３のバックボーンを含み、（ａ）第１、第２、及び第３のＳＭＰフォームは、互いに固定的に結合されず、（ｂ）第１、第２、及び第３のＳＭＰフォームは、それらが可撓性導管からのそれらの集合的な展開の直後に互いに固定的に固定されないように、可撓性導管から展開するように構成され、（ｃ）第１、第２、及び第３のＳＭＰフォームは、第１のＳＭＰフォームが第２のＳＭＰフォームの前に可撓性導管から展開し、第２のＳＭＰフォームが第３のＳＭＰフォームの前に可撓性導管から展開するように、可撓性導管から直列式に展開するように構成され、（ａ）第１のバックボーンは、白金、タンタル、イリジウム、タングステン、又はポリウレタンのうちの少なくとも１つを含み、（ｂ）第２のバックボーンは、白金、タンタル、イリジウム、タングステン、又はポリウレタンのうちの少なくとも１つを含み、（ｃ）第３のバックボーンは、白金、タンタル、イリジウム、タングステン、又はポリウレタンのうちの少なくとも１つを含み、（ａ）第１のＳＭＰフォームは、０〜３ｍｍの間の直径であり、（ｂ）第２のＳＭＰフォームは、０〜３ｍｍの間の直径であり、（ｃ）第３のＳＭＰフォームは、０〜３ｍｍの間の直径である、システム。
【０１４５】
本明細書で使用するとき、「可撓性導管」は、ポリエーテルエーテルケトン（ＰＥＥＫ）のようなポリマから作られた導入器の可撓性を有してよい。しかしながら、「剛性導管」は、１５〜１９ゲージの金属生検針の可撓性を有してよい。
【０１４６】
例２ｃ。（ａ）第１のバックボーンが、第１のＳＭＰフォームの第１の端から第１のＳＭＰフォームの第２の端まで延びるモノリシックな長さの物質を含み、（ｂ）第２のバックボーンが、第２のＳＭＰフォームの第１の端から第２のＳＭＰフォームの第２の端まで延びるモノリシックな長さの物質を含み、（ｃ）第３のバックボーンが、第３のＳＭＰフォームの第１の端から第３のＳＭＰフォームの第２の端まで延びるモノリシックな長さの物質を含む、例１ｃのシステム。
【０１４７】
例３ｃ。第１のバックボーンのモノリシックな長さの物質は、フィラメント及びコイルのうちの少なくとも１つを含む、例２ｃのシステム。
【０１４８】
例４ｃ。第１のＳＭＰフォームが、（ａ）ヘキサメチレンジイソシアネート（ＨＤＩ）又はトリメチルヘキサメチレンジイソシアネート（ＴＭＨＤＩ）のうちの少なくとも１つ、及び（ｂ）Ｎ，Ｎ，Ｎ’，Ｎ’−テトラキス（２−ヒドロキシプロピル）エチレンジアミン（ＨＰＥＤ）又はトリエタノールアミン（ＴＥＡ）のうちの少なくとも１つを含む、例３ｃのシステム。
【０１４９】
そのようなフォームは、分解可能であってよい。
【０１５０】
例４ｃの別のバージョン。第１のＳＭＰフォームが、（ａ）ヘキサメチレンジイソシアネート（ＨＤＩ）又はトリメチルヘキサメチレンジイソシアネート（ＴＭＨＤＩ）のうちの少なくとも１つ、及び（ｂ）Ｎ，Ｎ，Ｎ’，Ｎ’−テトラキス（２−ヒドロキシプロピル）エチレンジアミン（ＨＰＥＤ）又はトリエタノールアミン（ＴＥＡ）のうちの少なくとも１つの、反応生成物を含む、例３ｃのシステム。
【０１５１】
例５ｃ。第１のＳＭＰフォームが、（ａ）ヘキサメチレンジイソシアネート（ＨＤＩ）又はトリメチルヘキサメチレンジイソシアネート（ＴＭＨＤＩ）のうちの少なくとも１つ、及び（ｂ）グリセロール、１，２，６−ヘキサントリオール（ＨＴ）、３−メチル−１，５−ペンタンジオール（ＭＰＤ）、又は２−ブチル−２−エチルプロパンジオール（ＢＥＰ）のうちの少なくとも１つを含む、例３ｃのシステム。
【０１５２】
例えば、フォームは、ＨＤＩ及びＨＴモノマから形成されてよい。それらのモノマは、重合が完了する前に反応する。しかしながら、本明細書で使用するとき、そのようなポリマフォームは、ＨＤＩ及びＨＴを含むと言われる。
【０１５３】
そのようなフォームは、非分解性であり、例４ｃのフォームよりも機械的に頑丈なことがある。
【０１５４】
例５ｃの別のバージョン。第１のＳＭＰフォームが、（ａ）ヘキサメチレンジイソシアネート（ＨＤＩ）又はトリメチルヘキサメチレンジイソシアネート（ＴＭＨＤＩ）のうちの少なくとも１つ、及び（ｂ）グリセロール、１，２，６−ヘキサントリオール（ＨＴ）、３−メチル−１，５−ペンタンジオール（ＭＰＤ）、又は２−ブチル−２−エチルプロパンジオール（ＢＥＰ）の少なくとも１つの、反応生成物を含む、例３ｃのシステム。
【０１５５】
例６ｃ。第１のＳＭＰフォームが、（ａ）ヘキサメチレンジイソシアネート（ＨＤＩ）又はトリメチルヘキサメチレンジイソシアネート（ＴＭＨＤＩ）のうちの少なくとも１つ、（ｂ）グリセロール、１，２，６−ヘキサントリオール（ＨＴ）、３−メチル−１，５−ペンタンジオール（ＭＰＤ）、又は２−ブチル−２−エチルプロパンジオール（ＢＥＰ）のうちの少なくとも１つ、及び（ｃ）５−アミノ−２，４，６−トリヨードイソフタル酸（ＡＴＩＰＡ）、イオヘキソール、又はトリオドフェノールのうちの少なくとも１つを含む、例３ｃのシステム。
【０１５６】
例６ｃの別のバージョン。第１のＳＭＰフォームが、（ａ）ヘキサメチレンジイソシアネート（ＨＤＩ）又はトリメチルヘキサメチレンジイソシアネート（ＴＭＨＤＩ）のうちの少なくとも１つ、（ｂ）グリセロール、１，２，６−ヘキサントリオール（ＨＴ）、３−メチル−１，５−ペンタンジオール（ＭＰＤ）、又は２−ブチル−２−エチルプロパンジオール（ＢＥＰ）のうちの少なくとも１つ、及び（ｃ）５−アミノ−２，４，６−トリヨードイソフタル酸（ＡＴＩＰＡ）、イオヘキソール、又はトリオドフェノールのうちの少なくとも１つの、反応生成物を含む、例３ｃのシステム。
【０１５７】
そのようなフォームは、Ｘ線可視であり、非分解性であり、例４ｃのフォームよりも機械的に頑丈なことがある。
【０１５８】
例６ｃ’。ポリオールをイソシアネートと反応させて反応生成物を形成するステップと、例４ｃ、５ｃ、６ｃのいずれかに従って反応生成物を発泡剤と混合して開放セル、ポリウレタン、熱硬化性、形状記憶ポリマ（ＳＭＰ）フォームを形成するステップと、ＳＭＰフォームから第１、第２、及び第３のＳＭＰフォームを形成するステップと、第１、第２、及び第３のＳＭＰフォームを導管内に同時に含めるステップと、第１、第２、及び第３のＳＭＰフォームを導管内に同時に含めた後に、導管と、第１、第２、及び第３のＳＭＰフォームとを密封された貯蔵容器内に封止するステップとを含む、方法。
【０１５９】
例７ｃ。（ａ）第１のＳＭＰフォームは、７ｍｍ〜２５ｍｍの間の長さを有し、（ｂ）第２のＳＭＰフォームは、７ｍｍ〜２５ｍｍの間の長さを有し、（ｃ）第３のＳＭＰフォームは、７ｍｍ〜２５ｍｍの間の長さを有する、例３ｃのシステム。
【０１６０】
本出願人は、これが幾つかの実施形態にとっての臨界範囲であると決定した。７ｍｍよりも短いフォームは、望ましくない閉塞を示し、２５ｍｍよりも長いフォームは、過度に剛的であり、蛇行した脈管構造を通じて操作するのが困難である。
【０１６１】
例８ｃ。可撓性導管は、ある長さを含み、第１、第２、及び第３のＳＭＰフォームは、可撓性導管の長さの３分の１よりも大きい長さに亘って集合的に分布させられる、例７ｃのシステム。
【０１６２】
例９ｃ。第１のＳＭＰフォームは、ヨウ素に共有結合され、第１のＳＭＰフォームは、熱刺激に応答して圧縮された二次状態から膨張された一次状態に膨張するように構成され、第１のＳＭＰフォームは、ポリ（ウレタン−尿素−アミド）である、例１ｃのシステム。
【０１６３】
例９ｃの別のバージョン。第１のＳＭＰフォームは、ヨウ素に共有結合され、第１のＳＭＰフォームは、熱刺激に応答して圧縮された二次状態から膨張された一次状態に膨張するように構成される、例１ｃのシステム。
【０１６４】
襟１０ｃ。ＳＭＰフォームが、放射線不透過性である、例９ｃのシステム。
【０１６５】
例１１ｃ。ヨウ素が、トリヨードベンゼンモノマに含められる、例９ｃのシステム。
【０１６６】
例１１ｃの別のバージョン。ヨウ素が、トリヨードベンゼンモノマの反応生成物である、例９ｃのシステム。
【０１６７】
例１２ｃ。トリヨードベンゼンモノマが、（ａ）５−アミノ−２，４，６−トリヨードイソフタル酸（ＡＴＩＰＡ）、（ｂ）ジアトリゾ酸、（ｃ）イオヘキソール、又は（ｄ）トリヨードフェノールのうちの少なくとも１つを含む、例１１ｃのシステム。
【０１６８】
例１３ｃ。第１の向きにおいて、第１、第２、及び第３のＳＭＰフォームは、可撓性導管を介して互いに結合されるが、互いに固定的に結合されず、第２の向きにおいて、第１、第２、及び第３のＳＭＰフォームは、それらが可撓性導管から展開された後に、互いに結合されない、例１ｃのシステム。
【０１６９】
例１４ｃ。開放セル、ポリウレタン、熱硬化性、形状記憶ポリマ（ＳＭＰ）フォームを含む可撓性導管を含み、ＳＭＰフォームは、０〜３ｍｍの間の直径である、システム。
【０１７０】
例えば、特定の実施形態について、フォームは、カテーテル（例えば、５Ｆ）を介して並びに蛇行した脈管構造を通じてフォームを展開し得るように、そのような圧縮を可能にする構造を有さなければならないという点で、０ｍｍ及び３ｍｍの範囲は重要である。これは本明細書に記載のフォームを多くの従来的な塞栓物質から隔てる。
【０１７１】
例１４ｃの別のバージョン。開放セル、ポリウレタン、熱硬化性、形状記憶ポリマ（ＳＭＰ）フォームを含む、可撓性導管を含み、ＳＭＰフォームは、０〜３ｍｍの間の直径であり、ＳＭＰフォームは、互いに直接的に接触する第１及び第２のセルを含み、（ａ）（ｉ）第１及び第２のセルは、第１及び第２のセルのための構造的支持をもたらすストラットのリングを共有し且つそれと直接的に接触し、（ａ）（ｉｉ）膜がストラットのリングと直接的に接触し、（ａ）（ｉｉｉ）膜は部分的に網状化されるが、完全に網状化されず、部分的に網状化される膜は、（ｂ）（ｉ）流体が第１のセルと第２のセルとの間を流れるのを可能にするように構成される経路を形成する空隙と、（ｂ）（ｉｉ）粗く不均一な、部分的に網状化された膜と空隙との間の界面とを含み、フォームは、形状が異方性であり且つ不均等な長軸及び短軸を有する、第１のセルと第２のセルとを含む、セルを含み、（ａ）ストラットのリングは、膜の外周を定め、空隙は、膜の内周を定め、（ｂ）膜のための外側膜領域は、網状化前の膜の領域を定める外周によって境界付けられる領域であり、（ｃ）空隙領域は、空隙の領域を定める内周によって境界付けられる領域であり、（ｄ）空隙領域は、外側膜領域の２５％〜７５％の間にある、システム。
【０１７２】
例１５ｃ。ＳＭＰフォームが、（ａ）ヘキサメチレンジイソシアネート（ＨＤＩ）又はトリメチルヘキサメチレンジイソシアネート（ＴＭＨＤＩ）のうちの少なくとも１つ、及び（ｂ）グリセロール、１，２，６−ヘキサントリオール（ＨＴ）、３−メチル−１，５−ペンタンジオール（ＭＰＤ）、又は２−ブチル−２−エチルプロパンジオール（ＢＥＰ）のうちの少なくとも１つを含む、例１４ｃのシステム。
【０１７３】
例１５ｃの別のバージョン。ＳＭＰフォームが、（ａ）ヘキサメチレンジイソシアネート（ＨＤＩ）又はトリメチルヘキサメチレンジイソシアネート（ＴＭＨＤＩ）のうちの少なくとも１つ、及び（ｂ）グリセロール、１，２，６−ヘキサントリオール（ＨＴ）、３−メチル−１，５−ペンタンジオール（ＭＰＤ）、又は２−ブチル−２−エチルプロパンジオール（ＢＥＰ）のうちの少なくとも１つの、反応生成物を含む、例１４ｃのシステム。
【０１７４】
例１６ｃ。ＳＭＰフォームが、（ａ）ヘキサメチレンジイソシアネート（ＨＤＩ）又はトリメチルヘキサメチレンジイソシアネート（ＴＭＨＤＩ）のうちの少なくとも１つ、（ｂ）グリセロール、１，２，６−ヘキサントリオール（ＨＴ）、３−メチル−１，５−ペンタンジオール（ＭＰＤ）、又は２−ブチル−２−エチルプロパンジオール（ＢＥＰ）のうちの少なくとも１つ、及び（ｃ）５−アミノ−２，４，６−トリヨードイソフタル酸（ＡＴＩＰＡ）、イオヘキソール、又はトリオドフェノールのうちの少なくとも１つを含む、例１４ｃのシステム。
【０１７５】
例１６ｃの別のバージョン。ＳＭＰフォームが、（ａ）ヘキサメチレンジイソシアネート（ＨＤＩ）又はトリメチルヘキサメチレンジイソシアネート（ＴＭＨＤＩ）のうちの少なくとも１つ、（ｂ）グリセロール、１，２，６−ヘキサントリオール（ＨＴ）、３−メチル−１，５−ペンタンジオール（ＭＰＤ）、又は２−ブチル−２−エチルプロパンジオール（ＢＥＰ）のうちの少なくとも１つ、及び（ｃ）５−アミノ−２，４，６−トリヨードイソフタル酸（ＡＴＩＰＡ）、イオヘキソール、又はトリオドフェノールのうちの少なくとも１つの、反応生成物を含む、例１４ｃのシステム。
【０１７６】
例１７ｃ。ＳＭＰフォームが、ヨウ素に共有結合的に結合され、熱刺激に応答して圧縮された二次状態から膨張された一次状態に膨張するように構成され、ポリ（ウレタン−ウレア−アミド）である、例１４ｃのシステム。
【０１７７】
例１８ｃ。ＳＭＰフォームが、放射線不透過性である、例１７ｃのシステム。
【０１７８】
例１９ｃ。ヨウ素が、トリヨードベンゼンモノマに含められる、例１７ｃのシステム。
【０１７９】
例２０ｃ。トリヨードベンゼンモノマが、（ａ）５−アミノ−２，４，６−トリヨードイソフタル酸（ＡＴＩＰＡ）、（ｂ）ジアトリゾ酸、（ｃ）イオヘキソール、又は（ｄ）トリヨードフェノールのうちの少なくとも１つを含む、例１９ｃのシステム。
【０１８０】
例２１ｃ。ＳＭＰフォームは、ＳＭＰフォームの長軸に対して直交し、ＳＭＰフォームの中間３分の１と交差する、平面を含み、ＳＭＰフォームの外周は、第２の平面と交差して、単一の閉じた周囲を形成し、ＳＭＰフォームのみが、単一の閉じた周囲内に含められる、例１４ｃのシステム。
【０１８１】
そのようなシステムは、バックボーンを含まない。
【０１８２】
例２２ｃ。開放セル、ポリウレタン、熱硬化性、形状記憶ポリマ（ＳＭＰ）フォームを含む、剛性導管を含み、ＳＭＰフォームは、０〜３ｍｍの間の直径にあり、ＳＭＰフォームは、互いに直接的に接触する第１及び第２のセルを含み、（ａ）（ｉ）第１及び第２のセルは、第１及び第２のセルのための構造的支持をもたらすストラットのリングを共有し且つそれと直接的に接触し、（ａ）（ｉｉ）膜がストラットのリングと直接的に接触し、（ａ）（ｉｉｉ）膜は部分的に網状化されるが、完全に網状化されず、部分的に網状化される膜は、（ｂ）（ｉ）流体が第１のセルと第２のセルとの間を流れることを可能にするように構成される経路を形成する空隙と、（ｂ）（ｉｉ）粗く不均一な、部分的に網状化された膜と空隙との間の界面とを含み、フォームは、形状が異方性であり且つ不均等な長軸及び短軸を有する、第１及び第２のセルを含む、セルを含み、（ａ）ストラットのリングは、膜の外周を定め、空隙は、膜の内周を定め、（ｂ）膜のための外側膜領域は、網状化前の膜の領域を定める外周によって境界付けられる領域であり、（ｃ）空隙領域は、空隙の領域を定める内周によって境界付けられる領域であり、（ｄ）空隙領域は、外側膜領域の２５％〜７５％にある、システム。
【０１８３】
剛性導管を生検針として使用してよい。
【０１８４】
例２３ｃ。（ａ）第１の開放セル、ポリウレタン、熱硬化性、形状記憶ポリマ（ＳＭＰ）フォームと、（ｂ）第２の開放セル、ポリウレタン、熱硬化性、ＳＭＰフォームと、（ｃ）第３の開放セル、ポリウレタン、熱硬化性、ＳＭＰフォームとを同時に含む、剛性導管を含み、（ａ）第１のＳＭＰフォームは、互いに対向する第１及び第２の端を含み、（ｂ）第２のＳＭＰフォームは、互いに対向する第１及び第２の端を含み、（ｃ）第３のＳＭＰフォームは、互いに対向する第１及び第２の端を含み、（ａ）第１のＳＭＰフォームは、第１のＳＭＰフォームの第１の端から第１のＳＭＰフォームの第２の端まで延びる第１のバックボーンを含み、（ｂ）第２のＳＭＰフォームは、第２のＳＭＰフォームの第１の端から第２のＳＭＰフォームの第２の端まで延びる第２のバックボーンを含み、（ｃ）第３のＳＭＰフォームは、第３のＳＭＰフォームの第１の端から第３のＳＭＰフォームの第２の端まで延びる第３のバックボーンを含み、（ａ）第１、第２、及び第３のＳＭＰフォームは、互いに固定的に結合されず、（ｂ）第１、第２、及び第３のＳＭＰフォームは、それらが剛性導管からの集合的な展開の直後に互いに固定的に固定されないように、剛性導管から展開するように構成され、（ｃ）第１、第２、及び第３のＳＭＰフォームは、第１のＳＭＰフォームが第２のＳＭＰフォームの前に剛性導管から展開し且つ第２のＳＭＰフォームが第３のＳＭＰフォームの前に剛性導管から展開するように、剛性導管から連続式に展開するように構成され、（ａ）第１のバックボーンは、白金、タンタル、イリジウム、タングステン、又はポリウレタンのうちの少なくとも１つを含み、（ｂ）第２のバックボーンは、白金、タンタル、イリジウム、タングステン、又はポリウレタンのうちの少なくとも１つを含み、（ｃ）第３のバックボーンは、白金、タンタル、イリジウム、タングステン、又はポリウレタンのうちの少なくとも１つを含み、（ａ）第１のＳＭＰフォームは、０〜３ｍｍの間の直径にあり、（ｂ）第２のＳＭＰフォームは、０〜３ｍｍの間の直径にあり、（ｃ）第３のＳＭＰフォームは、０〜３ｍｍの間の直径にある、システム。
【０１８５】
剛性導管を生検針として使用してよい。
【０１８６】
例２４ｃ。動脈瘤内にステント及びワイヤを埋め込むステップと、ワイヤの上に導管を配置するステップと、カテーテルを介してＳＭＰフォームを送達するステップであって、ＳＭＰビアが例１ｃの第１のＳＭＰフォームを含む、ステップと、ＳＭＰフォームを動脈瘤壁に適合させるようＳＭＰフォームを膨張させるステップとを含む、方法。
【０１８７】
例２５ｃ。動脈瘤内にステント及びワイヤを埋め込むステップと、ワイヤの上に導管を配置するステップと、カテーテルを介してＳＭＰフォームを送達するステップであって、ＳＭＰビアが例１４ｃのＳＭＰフォームを含む、ステップと、ＳＭＰフォームを動脈瘤壁に適合させるようＳＭＰフォームを膨張させるステップとを含む、方法。
【０１８８】
例２６ｃ。動脈瘤内にステント及びワイヤを埋め込むステップと、ワイヤの上に導管を配置するステップと、カテーテルを介してＳＭＰフォームを送達するステップであって、ＳＭＰビアが例４ｃ、５ｃ、６ｃのうちのいずれかに従う第１のＳＭＰフォームを含む、ステップと、ＳＭＰフォームを動脈瘤壁に適合させるようＳＭＰフォームを膨張させるステップとを含む、方法。
【０１８９】
例２７ｃ。動脈瘤内にステント及びワイヤを埋め込むステップと、ワイヤの上に導管を配置するステップと、カテーテルを介してＳＭＰフォームを送達するステップであって、ＳＭＰビアが例１５ｃ、１６ｃ、１７ｃ、１８ｃ、１９ｃ、２０ｃのうちのいずれかに従うＳＭＰフォームを含む、ステップと、ＳＭＰフォームを動脈瘤壁に適合させるようＳＭＰフォームを膨張させるステップとを含む、方法。
【０１９０】
例２８ｃ。ポリオールをイソシアネートと反応させて反応生成物を形成するステップと、反応生成物を発泡剤と混合して、例１５ｃ、１６ｃ、１７ｃ、１８ｃ、１９ｃ、２０ｃのうちのいずれかに従った開放セル、ポリウレタン、熱硬化性、形状記憶ポリマ（ＳＭＰ）フォームを形成するステップと、ＳＭＰフォームを導管内に含めるステップと、ＳＭＰフォームを導管内に含めた後に、導管及びＳＭＰフォームを密封された貯蔵容器内に封止するステップとを含む、方法。
【０１９１】
当業者は、上記教示に照らして多くの修正及び変形が可能であることを理解することができる。当業者は、図に示す様々な構成要素についての様々な均等な組み合わせ及び置換を認識するであろう。従って、本発明の範囲は、この詳細な記述によって限定されるのではなく、本明細書に添付する特許請求の範囲によって限定されることが意図されている。
【図１】
0006946454.tif 000002
【図２】
0006946454.tif 000003
【図３】
0006946454.tif 000004
【図４】
0006946454.tif 000005
【図５Ａ】
0006946454.tif 000006
【図５Ｂ】
0006946454.tif 000007
【図５Ｃ】
0006946454.tif 000008
【図５Ｄ】
0006946454.tif 000009
【図５Ｅ】
0006946454.tif 000010
【図５Ｆ】
0006946454.tif 000011
【図５Ｇ】
0006946454.tif 000012